【事件の表示】
　特許第２６３８６１２号「シリコーン／アクリル共重合体組成物」の請求項１ないし２に係る特許に対する特許異議の申立てについて、次のとおり決定する。
【結論】
　特許第２６３８６１２号の請求項１ないし２に係る特許を取り消す。
【理由】
（１）手続の経緯
　本件特許２６３８６１２号の請求項１及び２に係る発明は、昭和６３年６月２０日に出願され、平成９年４月２５日にその特許の設定登録がなされ、その後、東亞合成株式会社及び石黒きよしより特許異議の申立てがなされ、取消理由通知がなされ、その指定期間内である平成１０年７月１４日に特許異議意見書と共に訂正請求がなされた後、訂正拒絶理由が通知され、訂正拒絶理由に対して特許権者からの応答がなされなかったものである。
（２）訂正適否についての判断
　訂正後の明細書の請求項１に係る発明は、その特許請求の範囲の請求項１に記載された事項により特定されたとおりのものと認められ、当審によって訂正拒絶理由の通知で示したとおり、刊行物１（特開昭６１−１９６０６号公報）、刊行物２（特開昭６２−５７１２１号公報、刊行物３（米国特許第４６９３９３５号明細書）及び刊行物４（米国特許第４７２８５７１号明細書）に記載された発明から、当業者が容易に発明をすることができたものであり、特許法第２９条第２項の規定により特許出願の際独立して特許を受けることができないものである。
　よって、上記訂正は、特許法第１２０条の４第第３項において準用する第１２６条第４項の規定に適合しないので、当該訂正は認められない。
（３）特許異議の申立てについての判断
ア、本件発明
　上記のとおり、本件訂正請求は認められないものであるので、特許第２６３８６１２号の請求項１及び２に係る発明（以下「本件発明１」及び「本件発明２」という。）は、登録時の特許請求の範囲の請求項１及び２に記載された次の事項により特定されるものである。
「【請求項１】（Ａ）一般式
［式中、Ｘはラジカル重合性基、Ｒ１は炭素数１〜２０の１価炭化水素基、１価ハロゲン化炭化水素基または式
（式中、Ｒ２は炭素数１〜２０の１価炭化水素基または１価ハロゲン化炭化水素基の１種または２種以上の基、ｐは５〜１００の整数である）で示される基から選もまれる１種または２種以上の基、ただし、一般式中のすべてのＲ１のうち式
で示される基は０，１または２個、ｍは１〜１０の整数、ｎは５〜１００の整数である］で示される化合物１０〜６０重量％
（Ｂ）炭素数１〜１８のアルキル基またはアルコキシ置換アルキル基をもつアルコールとのアクリル酸エステルまたはメタクリル酸エステル２５〜７５重量％および
（Ｃ）力ルボキシル基含有モノエチレン性不飽和単量体５〜２０重量％
　（ただし、（Ａ）＋（Ｂ）＋（Ｃ）＝１００重量％で、これら以外のラジカル重合性単量体を含まない）をラジカル重合開始剤の存在下に重合させて得られる非架橋性シリコーン／アクリル共重合体を主成分とする組成物。
　【請求項２】シリコーン／アクリル共重合体をアルコールに溶解させてなる組成物。」
イ、引用刊行物記載の発明
　当審が通知した取消理由に引用した刊行物１（特開昭６１−１９６０６号公報）、刊行物２（特開昭６２−５７１２１号公報、刊行物３（米国特許第４６９３９３５号明細書）及び刊行物４（米国特許第４７２８５７１号明細書）には、それぞれ次のとおりの記載が認められる。
ａ、刊行物１
「１．ラジカル重合性シリコーンマクロモノマーと、ラジカル重合性官能基及びこれ以外の活性エネルギー線反応性官能基を有する化合物とをラジカル重合させるか、又は上記マクロモノマーと、ラジカル重合性官能基及び後記反応性官能基（２）と反応性の重合基（１）を有する化合物をラジカル重合させ、次いで該反応生成物中の前記反応性官能基（１）をこれと反応性の官能基（２）及び活性エネルギー線反応性官能基を有する化合物と反応させることを特徴とする活性エネルギー線硬化性シリコーン系グラフトポリマーの製造方法。」（特許請求の範囲第１項）
「実施例４
　実施例２で得られたシリコーンマクロモノマー２０％トルエン溶液を減圧蒸留することによりトルエンを留去すると、無色透明のオイル状のシリコーンマクロモノマーが得られた。次に該シリコーンマクロモノマー３０部、ＭＭＡ６０部、ＡＡ１０部、ＡＩＢＮ１部、メチルエチルケトン（以下ＭＥＫと称する）３００部を撹拌機、温度計、コンデンサー、Ｎ２導入管を備えた４ツ口フラスコに仕込み、Ｎ２下７５℃の温度で８時間重合し、カルボキシル基含有反応性シリコーン系グラフトポリマー２５％ＭＥＫ溶液を得た。次に該反応性シリコーン系グラフトポリマー溶液１００部、ＧＭＡ４．９３部、ＴＢＡＢ０．５部をコンデンサー、撹拌機、温度計を備えたフラスコに入れ、８０℃の温度で１０時間反応し、活性エネルギー線硬化性のアクリレート基含有シリコーン系グラフトポリマーを得た。」（第１０頁、左上欄１７行〜右上欄１４行）
ｂ、刊行物２
「１．基体上に設けられた強磁性金属薄膜からなる磁性層の表面及び／又は基体の裏面に、カルボキシル基及び／又はヒドロキシル基を有するフッ素又はシリコーン系グラフトポリマーからなる潤滑被覆層を形成してなる磁気記録媒体。」（特許請求の範囲第１項）
「参考例１
　フラスコにカリウム金属０．５ｇ（０．０１２８ｍｏｌ）とｎ−ヘキサン約５ｍｌを入れ、乾燥窒素気流下、氷浴中でメタノール１０ｍｌを３０分かけて滴下した。……続いて、オクタメチルシクロテトラシロキサン４０ｇ（０．１３５ｍｏｌ）及びモリキュラシーブで十分脱水したテトラヒドロフラン４０ｇを加え、４時間加熱乾留させた。……。
　反応温度が室温まで下がった後、γ−メタクリルオキシプロピルジメチルクロロシランの１０％テトラヒドロフラン溶液３１ｇ（γ−メタクリルオキシプロピルジメチルクロロシラン０．０１４１ｍｏｌ）を徐々に滴下し、……乾燥すると無色透明オイル状のシリコーンマクロモノマーが２６．０ｇ得られた。……。
　次に得られた該シリコーンマクロモノマー１０部、ＭＭＡ４０部、エチルアクリレート（以下ＥＡと略す）４０部、アクリル酸１０部、メチルエチルケトン（以下ＭＥＫと略す）１５０部、アゾビスイソブチロニトリル（以下ＡＩＢＮと略す）１部を、コンデンサー、撹拌機、温度計を備えたフラスコに入れ、……重合した。かくして本発明グラフトポリマー４０％ＭＥＫ溶液を得た。」（第９頁、右上欄１０行〜右下欄１２行）
「参考例１によって得られたカルボキシル基含有シリコーン系グラフトポリマー単独をＭＥＫ／トルエン＝１／１（重量比）の混合溶剤中３％の濃度で塗布後、熱風乾燥（９０℃、２分間）で処理した。（第１２頁、表１中の実施例１）
ｃ、刊行物３
「１．次の（ａ）〜（ｃ）からなる感圧接着剤であって、
（ａ）Ａモノマー、Ｃモノマー及び任意のＢモノマーからなり、ビニルポリマー骨格に１価のシロキサンポリマー部分がグラフトした共重合体で、Ａは少なくとも１種の遊離基重合性のビニルモノマーであり、
Ｂが用いられる場合、ＢはＡと共重合性の少なくとも１種の補強性モノマーであり、前記共重合体中の全モノマーの合計重量の約２０％までであり、またＢモノマーはＴｇまたはＴｍが約２００℃以上を有する極性モノマーまたはマクロマーからなる基から選ばれるものであり、
Ｃは一般式
　　Ｘ（Ｙ）ｎＳｉ（Ｒ）３−ｍＺｍ
（式中、ＸはＡ及びＢと共重合性のビニル基であり、Ｙは２価の結合基であり、Ｒは水素、低級アルキル、アリール、又はアルコキシであり、Ｚは少なくとも約５００の数平均分子量を有し、共重合条件下で本質的に非反応性であり、ビニルポリマー骨格からペンダント状になっている１価のポリシロキサン部分であり、ｎは０又は１であり、ｍは１〜３である）を有するポリマー状のモノマーであり、
　ここで、共重合体中のＣモノマーは、Ｂが用いられた場合、Ｃを除くＡとＢからなり、ＡとＢの相対量で、実質的に同じ分子量からなるポリマーを含む接着性組成物と比較して感圧接着剤組成物に減少した初期剥離接着値を付与するような量及び組成を有するものである共重合体であり、
（ｂ）共重合体１００部当たり約１５０重量部までの相溶性粘着性付与樹脂
（ｃ）共重合体１００部当たり約５０重量部までの相溶性可塑剤
を含むことを特徴とする感圧性接着剤組成物で、該接着剤組成物は、その暴露面が基体に塗られたときには、最初に低めで、時間の経過によりＣを除く接着剤組成物の剥離接着値に近づくような剥離接着値を有する。」（第２５欄、クレーム１）
「Ａモノマーの代表例は、メタノール、エタノール…のような１〜１８の炭素原子数のアルコールからのアクリル酸エステル及びメタクリル酸エステル……などである。」（第６欄、４９〜６３行）
「補強性モノマー、Ｂモノマーの代表例は、アクリル酸、メタクリル酸……のような極性モノマーである。」（第７欄、３〜７行）
「遊離基共重合において使用する有機溶媒は、反応物及び生成物に不活性、かつ反応に悪影響を及ぼさない任意の有機溶媒でよい。好適な溶媒は、酢酸エチル及び酢酸エチルとトルエン又はヘプタンとトルエン及びイソプロピルアルコールの混合物が含まれる。他の溶媒系も有用である。」（第１０欄、５９〜６５行）
ｄ、刊行物４
「柔軟なシート及び少なくともその主要表面の一部を被う剥離コーティングからなる被覆されたシート材料であって、該コーティングは約−２０℃以上のＴｇ又はＴｍを持つビニルポリマー骨格を有し、かつその骨格にグラフトされた１価のシロキサン重量が１０００以上である共重合体からなり、そして該共重合体中の該グラフト単位の数及び組成は、該共重合体に約５０Ｎ／１００ｍｍ以下の表面剥離値を与えるようなものであることを特徴とする被覆されたシート材料。」（第２３欄、クレーム１）
「本発明の剥離組成物の好ましい調製法は、重合溶媒から直接コーティングすることができる高純度のグラフトポリマーを提供する。生成するコーティングは硬化や架橋をする必要がない。」（第４欄、３９〜４３行）
「上記定義の剥離共重合体は、シート、繊維又は成形体のような固体基材へのコーティングとして最も良好に用いられる。しかしながら、好ましい基材は感圧接着剤生成物に用いられるものである。好適な基材は、紙、金属シート及び箔、不織布及びポリエステル……のような熱可塑性樹脂のフィルムが含まれるが、接着剤に対して剥離する必要があるいかなる表面を用いることができる。」（第９欄、１２〜２０行）
「実施例２４〜２９
　これらの例はＣモノマーの重量％を２０％まで増加させた効果を示す。モノマー『Ｃ−３ｂ』はブチルメタクリレート（Ａ）及びアクリル酸（Ｂ）とを実施例２〜４と同様に共重合された。得られたポリマー溶液は酢酸エチルで２％に希釈され、３７μｍのポリエステルフィルムにワイヤー巻きロッドを用いて乾燥コーティング重量が約１ｇ／ｍ２となるようにコーティングされた。テープＥに対する組成及び剥離値は表ＩＸに示されている。
」（第１９欄、５６行〜第２０欄、１４行）
ウ、対比・判断
　刊行物１の実施例４に記載されたシリコーンマクロモノマーは本件発明１の（Ａ）のポリシロキサンを含有する化合物であると認められ、したがって、実施例４に記載されたカルボキシル基含有反応性シリコーン系グラフトポリマー２５％ＭＥＫ（メチルエチルケトン）溶液は、シリコーンマクロマー３０部、ＭＭＡ（メチルメタクリレート）６０部及びＡＡ（アクリル酸）１０部をラジカル重合開始剤であるＡＩＢＮ（アゾビスイソブチロニトリル）を触媒として反応させて得られたものであり、本件発明１における（Ａ）、（Ｂ）及び（Ｃ）で特定された化合物及び重量％においてそれぞれ一致すると認められるから、本件発明１と同一のシリコーン／アクリル共重合体を主成分とする組成物であると認められる。
　よって、本件発明１は、刊行物１に記載された発明である。
　また、本件発明２は、請求項１を引用し、シリコーン／アクリル共重合体をアルコールに溶解させてなる組成物であるが、刊行物１の実施例４に記載されたカルボキシル基含有反応性シリコーン系グラフトポリマー溶液と対比すると、▲１▼本件発明２ではアルコールに溶解させているのに対し、刊行物１ではメチルエチルケトン溶液としている点で相違している。また、▲２▼本件発明２では非架橋性とするのに対し、刊行物１では、さらにグリシジルメタクリレートを用いて架橋性のものとしている点でも相違するものと認められる。
　しかしながら、上記相違点▲２▼について見れば、刊行物２〜４では、類似のシリコーン／アクリル共重合体組成物を硬化・架橋を行う場合と、硬化・架橋をしない場合の両方について記載されており、当業者であれば、架橋するかどうかは目的に応じて適宜容易になし得たところと認められる。
　また、相違点▲１▼の溶剤について検討する。
　刊行物２ではＭＥＫ／トルエンの混合溶剤が用いられ、また刊行物３及び４では酢酸エチル溶液の例とともに混合溶媒の１成分としてイソプロピルアルコールを使用することが記載され、また任意の有機溶剤が用いられることも記載されているところである。
　上記のように、メチルエチルケトンや酢酸エチルと同様に、アルコール溶媒自体はよく知られた溶媒であり、適宜目的に応じてアルコール溶媒を選択することは当業者であれば容易なことと言わざるを得ない。
　そして、アルコール溶媒を使用することによる作用・効果も安全面や環境衛生面上の問題からよく知られたところであり、格別な効果とすることはできない。また、シリコーン／アクリル共重合体そのものの効果自体も、上記刊行物１〜４には、シリコーン部分による効果とアクリル共重合体部分による効果の両方を共有するものであることが、それぞれ記載されているところであり、その点についても格別なものとは認められない。
　よって、本件発明２は、刊行物１〜４に記載された発明に基づいて、当業者が容易に発明をすることができたものである。
（５）むすび
　以上のとおりであるから、本件発明１は、上記刊行物１に記載された発明であり、また本件発明２は上記刊行物１〜４に記載された発明に基づいて当業者が容易に発明をすることができたものであるから、本件発明１及び２についての特許は、特許法第２９条第１項３号及び同法第２９条第２項の規定に違反してされたものである。
　したがって、本件発明１及び２についての特許は、特許法第１１３条第２号に該当し、取り消されるべきものである。
　よって、結論のとおり決定する。
【異議決定日】
平成１１年１１月１２日（１９９９．１１．１２）